Brevet FR2770857A1 — publié le 19990514

La présente invention concerne un matériau perfectionné destiné à être utilisé comme matériau de protection contre le rayonnement, appelé dans la suite "auvent", et en particulier, un tel matériau ayant d'excellentes caractéristiques d'arrêt du rayonnement, destiné à être utilisé dans les produits pour enfants. En général, les produits classiques pour enfants comprennent des articles tels que les fonds de parc, les trotteurs, les berceaux, les sièges de voiture et des dispositifs non mobiles d'amusement. Ces produits pour enfants sont parfois convertibles entre plusieurs fonctions (par exemple un siège de voiture et un berceau de transport). Les produits classiques pour enfants sont souvent destinés à être utilisés commodément à l'extérieur, et l'enfant (ou le bébé) est souvent exposé aux éléments extérieurs, y compris à la lumière du soleil, à la chaleur et à d'autres rayonnements tels que les lumières ultraviolette et infrarouge. On sait que les enfants sont souvent très sensibles aux éléments extérieurs et doivent être protégés. En particulier, les enfants sont souvent très sensibles à la lumière du soleil, au rayonnement ultraviolet (qui peut provoquer des coups de soleil), et au rayonnement infrarouge (qui, avec la température ambiante, peut provoquer une température excessive de l'enfant). Evidemment, comme ces sensibilités sont bien connues, les parents ou les gardes d'enfants doivent constamment surveiller l'état et l'environnement des enfants. Des techniques classiques de protection des enfants ont compris le déplacement de l'enfant à couvert, ou la couverture du produit pour enfant d'un auvent d'une étoffe de coton. Cependant, ces techniques classiques présentent quelques inconvénients. I1 est souvent peu commode de mettre l'enfant à couvert. En outre, de nombreux auvents classiques de coton sont très minces et n'arrêtent pas notablement le passage de la lumière. De plus, les auvents classiques de coton n'arrêtent pas convenablement le rayonnement ultraviolet et/ou infrarouge. On a indiqué que certains parents ou gardes d'enfants plaçaient des serviettes ou d'autres objets au-dessus du produit pour enfant pour essayer de protéger l'enfant, bien que cette disposition ne soit pas à recommander. Comme on peut le prévoir, cette solution présente de nombreuses difficultés supplémentaires, y compris une mauvaise ventilation, une utilisation et un rangement peu commodes, et un manque d'efficacité. Comme on peut le noter, ces inconvénients et défauts limitent souvent l'utilité et la commodité du produit pour enfant par limitation de l'étendue et des conditions d'utilisation convenables. L'invention a été réalisée compte tenu des circonstances qui précèdent et elle a pour objet de remédier aux inconvénients de la technique antérieure. L'invention a donc pour objet un matériau destiné à être utilisé dans un auvent qui arrête pratiquement le passage de la lumière. L'invention concerne aussi un matériau destiné à un auvent qui arrête pratiquement les rayonnements ultraviolet et infrarouge. L'invention a aussi pour objet un matériau destiné à être utilisé dans un auvent et qui réduit au minimum la température dans le produit pour enfant. Plus précisément, l'invention concerne un matériau comprenant une couche d'étoffe et une couche d'arrêt du rayonnement, la couche d'arrêt du rayonnement arrêtant pratiquement les rayonnements ultraviolet et infrarouge. D'autres caractéristiques et avantages de l'invention seront mieux compris à la lecture de la description qui va suivre d'exemples de réalisation, faite en référence aux dessins annexés sur lesquels la figure 1 est une coupe éclatée d'un matériau avantageux destiné à être utilisé dans un auvent selon l'invention les figures 2A et 2B sont des graphiques représentant les résultats d'essais correspondant à l'exemple 1 les figures 3A, 3B et 4 sont des graphiques représentant les résultats d'essais dans le cas de l'exemple 2 les figures 5A, 5B et 6 sont des graphiques représentant les résultats d'essais de l'exemple 3 la figure 7 est un graphique représentant les résultats d'essais de l'exemple 4 la figure 8 est un graphique représentant les résultats d'essais de l'exemple 5 la figure 9 est un graphique représentant les résultats d'essais de l'exemple 6 ; et la figure 10 est un graphique représentant les résultats d'essais de l'exemple 7. L'invention concerne un matériau perfectionné destiné à être utilisé dans un auvent pour produit pour enfant, comprenant une couche d'étoffe et une couche d'arrêt du rayonnement. Comme l'indique la figure 1, le matériau préféré 100 comporte une couche 102 sous forme d'une étoffe et une couche 104 d'arrêt du rayonnement. Comme l'indique la figure 1, une orientation préférée du matériau 100 est telle que le rayonnement (indiqué par la flèche descendante sur la figure 1) tombe sur la couche d'étoffe 102. Le rayonnement indiqué par la flèche représente de façon générale celui qui est présent à l'extérieur, notamment la lumière du soleil et les rayonnements ultraviolet et infrarouge. La figure 1 représente aussi une couche avantageuse 106 de liaison de la couche 102 d'étoffe à la couche 104 d'arrêt du rayonnement. La couche 106 de liaison est placée entre la couche 102 d'étoffe et la couche 104 d'arrêt du rayonnement, et elle est chauffée et collée afin qu'elle assure une liaison convenable. De préférence, la couche 106 de liaison comporte un adhésif de polyuréthanne (c'est-à-dire une poudre). Il faut noter que la figure 1 n'est pas à l'échelle. La couche 104 d'arrêt du rayonnement est de préférence adjacente à la couche 102 d'étoffe, avec de préférence interposition d'une couche 106 de liaison. Il faut cependant noter que des couches supplémentaires peuvent être utilisées. Par exemple, des couches supplémentaires (non représentées) peuvent être ajoutées au-dessus de la couche 102 d'étoffe pour donner de la couleur ou donner un aspect voulu ou donner des propriétés voulues. En outre, la liaison peut être réalisée à l'aide d'un matériau de support ayant un agent de liaison (non représenté) comme couche 106 de liaison, ou un procédé d'application d'un film de téréphtalate de polyéthylène peut être utilisé pour la solidarisation du matériau 102 de l'étoffe et de la couche 104 d'arrêt du rayonnement. Selon l'invention, la couche 102 d'étoffe est formée d'un matériau d'étoffe de 150 à 210 deniers, de préférence de 210 deniers. Le matériau préféré d'étoffe est de préférence un élément léger et souple destiné au matériau 100. Par exemple, on peut utiliser un matériau d'étoffe de polyester, de "Nylon" ou de coton et polymère de 210 deniers. La couche 104 d'arrêt du rayonnement est suffisamment mince pour qu'elle corresponde aux conditions selon l'invention, comme décrit dans la suite, avec conservation des propriétés avantageuses de souplesse et de légèreté. La couche 104 d'arrêt du rayonnement comporte de préférence une couche aluminisée d'environ 16 ym d'épaisseur. Evidemment, il faut noter que d'autres types de couche d'arrêt de rayonnement peuvent être utilisés pour donner les principaux avantages d'arrêt du rayonnement selon l'invention. Par exemple, d'autres matériaux métalliques (de préférence ne contenant pas de plomb) ayant une épaisseur convenable peuvent être envisagés. La description qui suit concerne sept exemples de matériaux soumis à des essais, y compris plusieurs modes de réalisation préférés du matériau 100 selon l'invention, avec diverses configurations. Les résultats suivants de tests des exemples 1 à 3 ont été obtenus auprès de ETL Testing Laboratories, Inc., Courtland, New York, et représentent le rayonnement ultraviolet transmis pour des longueurs d'onde comprises entre 200 et 400 nm. Les données ont été prises à des intervalles de longueurs d'onde de 10 nm et par fraction de 25 h d'exposition au rayonnement ultraviolet. Le coefficient de transmission est exprimé en pourcentage de transmission ou en pourcentage d'arrêt (égal à 100 moins le pourcentage de transmission) . Dans les exemples 4 à 7, les résultats des tests ont été obtenus auprès de ETL Labs, et représentent la transmission du rayonnement infrarouge pour des longueurs d'onde comprises entre 750 et 2 500 nm. Les résultats ont été relevés à des intervalles de longueurs d'onde de 50 nm et le coefficient de transmission est exprimé en pourcentage de transmission ou d'arrêt. Evidemment, il faut noter que diverses moyennes peuvent être calculées ou que d'autres calculs peuvent être effectués sur les résultats qui suivent. Exemple 1 L'exemple 1 concerne un matériau de tests d'étoffe de coton et polymère de plusieurs couleurs de 210 deniers sans couche d'arrêt du rayonnement. TABLEAU I Longueur Pourcentage de transmission d'onde UV Initial à 25 h à 50 h t à 75 h 200 nm 0,91 1,21 1,11 1,20 210 nm 0,97 1,28 1,15 1,25 220 nm 1,02 1,35 1,21 1,30 230 nm 1,11 1,43 1,30 1,39 240 nm 1,23 1,51 1,36 1,47 250 nm 1,36 1,62 1,46 1,54 260 nm 1,39 1,68 1,53 1,61 270 nm 1,45 1,72 1,56 1,66 280 nm 1,44 1,77 1,55 1,69 290 nm 1,50 1,79 1,63 1,66 300 nm 1,55 1,82 1,67 1,81 310 nm 1,80 2,10 2,09 1,92 320 nm 3,21 4,21 4,66 4,64 330 nm 3,75 5,56 5,67 5,50 340 nm 3,82 5,84 6,20 5,91 350 nm 3,92 6,27 6,71 6,37 360 nm 4,29 7,20 7,76 7,40 370 nm 4,68 8,24 8,97 8,61 380 nm 6,04 10,26 11,10 10,70 390 nm 7,77 I 12,09 12,99 12,59 400 nm 12,61 16,26 17,11 16,49 TABLEAU II Longueur Pourcentage de transmission d'onde UV Initial à 25 h à 50 h à 75 h 200 nm 0,88 1,34 1,30 1,30 210 nm 0,93 1,39 1,39 1,38 220 nm 0,99 1,46 1,46 1,44 230 nm 1,06 1,57 1,58 1,54 240 nm 1,18 1,67 1,69 l 1,63 250 nm 1,33 1,78 1,79 1,73 260 nm 1,41 1,86 1,88 1,81 270 nm 1,43 1,90 1,93 1,84 280 nm 1,45 1,93 1,98 1,92 290 nm 1,60 1,97 2,01 1,97 300 nm 1,72 2,00 2,01 1,97 310 nm 1,86 2,30 2,51 2,09 320 nm 4,54 5,01 6,07 5,12 330 nm 5,52 6,40 8,33 6,86 340 nm 5,57 6,77 8,98 7,41 350 nm 5,67 7,30 9,83 8,10 360 nm 6,07 8,36 11,61 9,52 370 nm 6,33 9,47 13,50 11,15 380 nm 7,47 11,44 16,30 13,65 F 390 nm 8,33 13,09 17,83 15,58 400 nm 1 11,48 17,34 22,56 20,23 Les résultats des tableaux I et II sont indiqués graphiquement sur les figures 2A et 2B. Comme indiqué, le coefficient de transmission du rayonnement ultraviolet augmente rapidement au-delà de la longueur d'onde de 310 nm. Les données des tableaux I et II représentent des tests identiques sur un matériau identique, si bien que les différences entre les mesures représentent des erreurs expérimentales. Exemple 2 Les tableaux III et IV qui suivent indiquent les résultats pour une étoffe de coton et polymère à plusieurs couleurs de 210 deniers, comprenant une couche d'arrêt du rayonnement (aluminisée) ayant un côté imprimé exposé au rayonnement. TABLEAU III Longueur Pourcentage de transmission d'onde UV Initial à 25 h à 50 h à 75 h 200 nm 0,00 0,00 0,00 0,00 210 nm 0,00 0,00 0,00 0,00 220 nm 0,00 0,00 0,00 0,00 230 nm 0,00 0,00 0,00 0,00 240 nm 0,00 0,00 0,00 0,00 250 nm 0,00 0,00 0,00 0,00 260 nm 0,00 0,00 0,00 0,00 270 nm 0,00 0,00 0,00 0,00 280 nm 0,00 0,00 0,00 0,00 290 nm 0,00 0,00 0,00 0,00 300 nm 0,00 0,00 0,00 0,00 310 nm 0,00 0,00 0,00 0,00 320 nm 0,00 0,02 0,01 0,01 330 nm 0,03 0,03 0,02 0,00 340 nm 0,03 0,03 0,03 0,01 350 nm 0,04 0,05 0,04 0,02 360 nm 0,05 0,07 0,07 0,04 370 nm 0,06 0,11 0,11 0,07 380 nm 0,09 0,15 0,16 0,11 390 nm 0,13 0,20 0,21 0,16 400 nm 0,25 0,31 0,33 0,24 TABLEAU IV Longueur Pourcentage de transmission d'onde UV Initial à 25 h à 50 h à 75 h 200 nm 0,00 0,00 0,00 0,00 210 nm 0,00 0,00 1 0,00 0,00 220 nm 0,00 0,00 0,00 0,00 230 nm 0,00 0,00 0,00 0,00 240 nm 0,00 0,00 0,00 0,00 250 nm 0,00 0,00 0,00 0,00 260 nm 0,00 0,00 0,00 0,00 270 nm 0,00 0,00 0,00 0,00 280 nm 0,00 0,00 0,00 0,00 290 nm 0,00 0,00 0,00 0,00 300 nm 0,00 0,00 0,00 0,00 310 nm 0,00 0,01 0,00 0,00 320 nm 0,02 0,02 0,02 0,00 330 nm 0,05 0,04 0,03 0,00 340 nm 0,05 0,05 0,04 0,01 350 nm 0,06 0,06 0,06 0,03 360 nm 0,08 0,10 0,09 0,06 370 nm 0,11 0,15 0,15 0,11 380 nm 0,15 0,21 0,21 0,17 390 nm 0,21 0,27 0,29 0,23 400 nm 0,42 0,42 0,41 ! 0,34 Les résultats des tableaux III et IV sont représentés graphiquement sur les figures 3A et 3B. Comme on peut le noter, l'échantillon de ce test arrête pratiquement le rayonnement ultraviolet, avec une légère augmentation seulement du coefficient de transmission au-delà d'une longueur d'onde de 300 nm environ. Les résultats des figures III et IV représentent des tests effectués sur des échantillons identiques. Le tableau V représente les résultats d'un test d'un échantillon identique à celui des tableaux III et IV. Cependant, le côté opposé de l'échantillon a été exposé au rayonnement (c'est-à-dire que la couche d'arrêt du rayonnement se trouve à la partie supérieure). TABLEAU V Longueur I Pourcentage de transmission d'onde W | Initial à a 25 h à 50 h à 75 h 200 nm 0,00 0,00 0,00 0,00 210 nm 0,00 0,00 0,00 0,00 220 nm 0,00 0,00 0,00 0,00 230 nm 0,00 0,00 0,00 1 0,00 240 nm 0,00 0,00 0,00 0,00 250 nm 0,00 0,00 0,00 1~ 0,00 260 nm 0,00 0,00 0,00 0,00 270 nm 0,00 1 0,00 0,00 0,00 280 nm 0,00 0,00 0,00 0,00 290 nm 0,00 0,00 0,00 0,00 300 nm 0,00 0,00 0,00 0,00 310 nm 0,01 0,02 0,01 0,01 320 nm 0,04 0,03 0,02 0,02 F 330 nm 0,05 0,04 0,03 0,03 340 nm 1 0,05 0,04 0,04 0,04 350 nm 0,06 0,05 0,05 0,05 360 nm 0,08 0,07 0,07 0,07 370 nm 0,10 0,09 0,09 0,10 380 nm 0,14 0,13 0,13 0,15 390 nm 0,19 0,19 0,19 0,22 400 nm 0,37 0,36 0,37 0,41 La figure 4 représente les résultats pour l'échantillon correspondant au tableau V, et indique aussi que l'échantillon arrête pratiquement le rayonnement ultraviolet avec une faible augmentation seulement au-delà d'une longueur d'onde de 310 nm. Exemple 3 Les tableaux VI et VII indiquent les résultats des essais pour une étoffe de coton et polymère de couleur bleu clair de 210 deniers ayant une couche d'arrêt du rayonnement (aluminisée) avec une couche d'étoffe exposée au rayonnement. TABLEAU VI Longueur Pourcentage de transmission d'onde UV Initial à 25 h à 50 h à 75 h 200 nm 0,00 0,00 0,00 0,00 210 nm 0,00 0,00 0,00 0,00 220 nm 0,00 0,00 0,00 0,00 230 nm 0,00 0,00 0,00 0,00 240 nm 0,00 0,00 0,00 0,00 250 nm 0,00 0,00 0,00 0,00 260 nm 0,00 0,00 0,00 0,00 270 nm 0,00 0,00 0,00 0,00 280 nm 0,00 0,00 0,00 0,00 290 nm 0,00 0,00 0,00 0,00 300 nm 0,00 0,00 0,00 0,00 310 nm 0,00 0,01 0,01 0,00 320 nm 0,02 0,01 0,00 0,00 330 nm 0,01 0,01 0,01 0,00 340 nm 0,01 0,01 1 0,01 0,00 350 nm 0,01 0,01 0,01 0,00 360 nm 0,02 0,01 0,01 0,01 370 nm 0,02 0,01 0,02 0,01 380 nm 0,03 0,02 0,02 0,02 390 nm 0,04 0,03 0,04 0,03 400 nm 0,08 0,06 0,07 0,07 TABLEAU VII Longueur Pourcentage de transmission d'onde W Initial à 25 h à 50 h à 75 h 200 nm 0,00 0,00 0,00 0,00 210 nm 0,00 0,00 0,00 0,00 220 nm 0,00 0,00 0,00 0,00 230 nm 0,00 0,00 0,00 0,00 240 nm 0,00 0,00 0,00 0,00 250 nm 0,00 0,00 0,00 0,00 260 nm 0,00 0,00 0,00 0,00 270 nm 0,00 0,00 0,00 0,00 280 nm 0,00 0,00 0,00 0,00 290 nm 0,00 0,00 F 0,00 0,00 300 nm 0,00 0,00 1 0,00 0,00 310 nm 0,01 0,00 0,00 0,00 320 nm 0,01 0,00 0,00 0,00 330 nm 0,02 0,01 0,01 0,00 340 nm 0,02 0,01 0,01 0,00 350 nm 0,02 0,01 0,01 0,01 360 nm 0,02 0,01 0,01 0,01 370 nm 0,02 0,02 0,02 0,01 380 nm 0,04 0,03 0,03 0,03 390 nm 0,06 0,05 0,05 0,05 400 nm 1 0,10 1 0,08 F 0,08 0,08 Les figures 5A et 5B représentent graphiquement les résultats des tableaux VI et VII qui précèdent. Comme on peut le noter, les résultats de cet exemple indiquent que le rayonnement ultraviolet est pratiquement arrêté avec une faible augmentation au-delà d'une longueur d'onde de 310 nm. Les résultats des tableaux VI et VII représentent des essais effectués sur des échantillons identiques. I1 faut en outre noter que cet exemple donne un plus grand facteur d'arrêt que les résultats précédents des tableaux III, IV et V. Le tableau VIII indique les résultats d'un test avec une étoffe identique à celle des tableaux VI et VII mais avec la face opposée exposée (c'est-à-dire après retournement) au rayonnement (c'est-à-dire avec la couche d'arrêt du rayonnement à la partie supérieure). TABLEAU VIII Longueur Pourcentage de transmission d'onde W Initial à 25 h à 50 h à 75 h 200 nm 0,00 0,00 0,00 0,00 210 nm 0,00 0,00 0,00 0,00 220 nm 0,00 0,00 1 0,00 i 0,00 230 nm 0,00 0,00 0,00 0,00 240 nm 0,00 0,00 0,00 0,00 250 nm 0,00 0,00 0,00 0,00 260 nm 0,00 0,00 0,00 0,00 270 nm 0,00 0,00 0,00 0,00 280 nm 0,00 0,00 0,00 0,00 290 nm 0,00 0,00 0,00 0,00 300 nm 0,00 0,00 0,00 0,00 310 nm 0,00 0,01 0,01 0,00 320 nm 0,01 0,01 0,01 0,01 330 nm 0,02 0,01 0,01 0,02 340 nm 0,02 0,01 0,02 0,04 350 nm 0,02 0,02 0,02 0,05 360 nm 0,03 0,03 0,03 0,07 370 nm 0,04 0,03 0,04 0,08 380 nm 0,04 0,03 0,04 0,08 390 nm 0,04 0,03 0,04 0,08 400 nm 0,04 0,03 0,04 0,08 La figure 6 représente graphiquement les résultats du tableau VIII et indique à nouveau que le rayonnement ultraviolet est pratiquement arrêté avec une légère augmentation au-delà de 310 nm. Les résultats du tableau VIII indiquent un facteur de transmission en pourcentage légèrement plus élevé pour l'échantillon de test qui a été retourné. Les exemples 4 à 7 qui suivent concernent le pourcentage du rayonnement infrarouge transmis par les différents matériaux soumis aux tests. Exemple 4 Le tableau IX indique les résultats des essais donnant la variation du coefficient de transmission en fonction de la longueur d'onde pour le spectre infrarouge dans le cas d'un échantillon d'étoffe de coton et polymère en couleurs de 210 deniers, sans étoffe formant une couche d'arrêt du rayonnement. TABLEAU IX Longueur Pourcentage de Longueur Pourcentage de d'onde (nm) transmission d'onde (nm) transmission spectrale spectrale 750 16,1 1 650 38,49 800 27,52 1 700 38,51 850 34,89 1 750 39,68 900 37,63 1 800 40,56 950 39,12 1 850 40,60 1 000 40,16 1 900 40,86 1 050 40,98 1 950 39,25 1 100 41,12 2 000 40,59 1 150 41,74 2 050 37,10 1 200 42,26 2 100 32,09 1 250 42,91 2 150 31,36 1 300 43,27 2 200 34,36 1 350 42,82 2 250 27,49 1 400 41,36 2 300 25,46 1 450 39,82 2 350 23,53 1 500 39,34 2 400 24,64 1 550 39,89 2 450 21,18 1 1 600 1 40,59 1 2 500 1 21,68 La figure 7 représente un graphique des résultats du tableau IX et indique qu'une partie très importante du rayonnement infrarouge est transmise par l'étoffe échantillon. Le pourcentage moyen du coefficient de transmission infrarouge aux longueurs d'onde mesurées est de 35,8 k (arrêt 64,2 W). Exemple 5 Le tableau X indique les résultats d'essais pour un échantillon de "Nylon" de couleur bleue de 210 deniers ayant une couche d'arrêt du rayonnement, avec la face d'étoffe colorée exposée au rayonnement. TABLEAU X Longueur Pourcentage de Longueur Pourcentage de d'onde (nm) transmission d'onde (nm) transmission spectrale spectrale 750 2,39 1 650 2,41 800 2,85 1 700 2,01 850 3,62 1 750 1,77 900 4,03 1 800 1,78 950 4,27 1 850 1,76 1 000 4,27 1 900 1,62 1 050 4,21 1 950 1,47 1 100 4,09 2 000 1,37 1 150 4,01 2 050 1,11 1 200 3,73 2 100 1,17 1 250 3, 73 2 150 0,965 1 300 3,61 2 200 0,881 1 350 3,38 2 250 0,821 F 1 400 3,01 2 300 0,518 1 450 2,88 i 2 350 0,482 1 500 2,69 2 400 0,453 1 1 550 2,56 2 450 0,574 1 1 600 1 2,50 2 500 arrête pratiquement le rayonnement infrarouge et a un coefficient moyen de transmission de 2,31 W dans toute la plage de longueurs d'onde soumise aux essais (arrêt 97,69 W) Exemple 6 Le tableau XI indique les résultats des essais pour un échantillon de polyester à motifs verts de 150 deniers ayant une couche d'arrêt du rayonnement (aluminisée), la face de l'étoffe étant tournée vers le rayonnement. TABLEAU XI Longueur Pourcentage de Longueur Pourcentage de d'onde (nm) transmission d'onde (nm) transmission spectrale spectrale 750 0,0664 1 650 0,765 800 0,191 1 700 0,688 850 0,645 1 750 0,701 900 1,09 1 800 0,687 950 1,28 1 850 0,7 1 000 1,35 1 900 0,674 1 050 1,34 1 950 0,617 1 100 1,30 2 000 0,623 1 150 1,26 2 050 0,579 1 200 1,26 2 100 0,492 1 250 l 1,24 1 2 150 0,428 1 300 1,20 2 200 1 350 1,12 2 250 0,253 1 400 1,03 2 300 0,228 1 450 1,01 2 350 0,14 1 500 1,01 2 400 i 0,275 1 550 0,993 2 450 0,308 1 1 600 0,955 2 500 0,206 La figure 9 représente graphiquement les résultats des essais du tableau XI. On peut noter que les résultats des essais indiquent de meilleures performances par rapport à l'exemple précédent, avec un coefficient moyen de transmission du rayonnement infrarouge en pourcentage de 0,75 W (arrêt 99,25 W). Exemple 7 Le tableau XII indique les résultats des essais pour un échantillon de polyester de couleur bleu clair de 150 deniers ayant une couche d'arrêt du rayonnement (aluminisée) avec la face d'étoffe exposée au rayonnement. TABLEAU XII Longueur Pourcentage de Longueur Pourcentage de d'onde (nm) transmission d'onde (nm) transmission spectrale spectrale 750 0,356 1 650 0,7 800 0,586 1 700 0,664 850 0,867 1 750 0,649 900 1,1 1 800 0,623 950 1,19 1 850 0,622 1 000 1,21 1 900 0,578 1 050 1,2 1 950 0,533 1 100 1,16 2 000 0,515 1 150 0,99 2 050 0,457 1 200 0,933 2 100 0,428 1 250 0,892 2 150 0,308 1 300 0,84 2 200 0,325 1 350 0,769 2 250 0,162 1 1 400 0,693 2 300 0,123 1 450 0,687 2 350 0,162 1 500 0,69 2 400 0,167 1 550 F 0,69 2 450 0,112 1 600 1 0,672 1 2 500 1 0,153 La figure 10 représente les résultats des essais du tableau XII et indique des performances encore meilleures. Le coefficient moyen de transmission infrarouge est de 0,63 W pour cet échantillon (arrêt 99,37 W). Bien entendu, diverses modifications peuvent être apportées par l'homme de l'art aux matériaux qui viennent d'être décrits uniquement à titre d'exemple non limitatif sans sortir du cadre de l'invention. REVENDICATIONS 1. Matériau perfectionné destiné à être utilisé dans un auvent d'un produit pour enfant, caractérisé en ce qu'il comprend une couche (102) d'étoffe, et une couche (106) d'arrêt du rayonnement, la couche d'arrêt du rayonnement arrêtant pratiquement le passage du rayonnement ultraviolet et du rayonnement infrarouge. 2. Matériau selon la revendication 1, caractérisé en ce que la couche (102) d'étoffe est une couche d'étoffe de "Nylon". 3. Matériau selon la revendication 1, caractérisé en ce que la couche (102) d'étoffe est une couche d'étoffe de polyester. 4. Matériau selon la revendication 1, caractérisé en ce que la couche (102) d'étoffe est une couche d'étoffe de coton et polymère. 5. Matériau selon la revendication 1, caractérisé en ce que la couche (102) d'étoffe est une étoffe de 150 à 210 deniers. 6. Matériau selon la revendication 1, caractérisé en ce que la couche (102) d'étoffe est adjacente à la couche d'arrêt du rayonnement. 7. Matériau selon la revendication 1, caractérisé en ce que la couche (106) d'arrêt du rayonnement est une couche métallisée. 8. Matériau selon la revendication 7, caractérisé en ce que la couche métallisée est une couche aluminisée. 9. Matériau selon la revendication 1, caractérisé en ce que la couche (106) d'arrêt du rayonnement a une épaisseur d'environ 16 ym. 10. Matériau selon la revendication 1, caractérisé en ce que la couche (106) d'arrêt du rayonnement arrête pratiquement au moins 99,58 W environ du rayonnement ultraviolet. 11. Matériau selon la revendication 1, caractérisé en ce que la couche (106) d'arrêt du rayonnement arrête pratiquement au moins 99,90 k environ du rayonnement ultraviolet. 12. Matériau selon la revendication 1, caractérisé en ce que la couche (106) d'arrêt du rayonnement arrête pratiquement au moins 99,92 W environ du rayonnement ultraviolet. 13. Matériau selon la revendication 1, caractérisé en ce que la couche (106) d'arrêt du rayonnement arrête pratiquement au moins 96,69 W environ du rayonnement infrarouge. 14. Matériau selon la revendication 1, caractérisé en ce que la couche (106) d'arrêt du rayonnement arrête pratiquement au moins 99,25 % environ du rayonnement infrarouge. 15. Matériau selon la revendication 1, caractérisé en ce que la couche (106) d'arrêt du rayonnement arrête pratiquement au moins 99,37 W environ du rayonnement infrarouge. 16. Matériau selon la revendication 1, caractérisé en ce qu'il comporte en outre une couche (104) de liaison placée entre la couche (102) d'étoffe et la couche (106) d'arrêt du rayonnement. 17. Matériau selon la revendication 16, caractérisé en ce que la couche (104) de liaison est un adhésif de polyuréthanne. 18. Matériau selon la revendication 16, caractérisé en ce que la couche (104) de liaison est un film de téréphtalate de polyéthylène.